"A着色剤、Bバインダー樹脂及びC架橋剤を含有する着色組成物であって、前記A着色剤として、下記式1で表される着色剤を含有する、着色組成物。XZ1式1において、Xはカチオン性発色団を示し、Zはハロゲン化炭化水素基を有する有機酸の共役塩基を示す。前記Zが下記式1aで表されるアニオン又は下記式1bで表されるアニオンである、請求項1に記載の着色組成物。式1aにおいて、R1は、炭素原子、水素原子及びハロゲン原子以外の原子を含む連結基を有していてもよいハロゲン化炭化水素基を示す。式1bにおいて、R2は、相互に独立に、炭素原子、水素原子及びハロゲン原子以外の原子を含む連結基を有していてもよいハロゲン化炭化水素基を示し、R2同士が互いに結合して環を形成してもよい。前記ハロゲン化炭化水素基がフッ化炭化水素基である、請求項1又は2に記載の着色組成物。前記R1及びR2が下記式1-1で表される基であるか、又は下記式1-2で表される基である、請求項2又は3に記載の着色組成物。式1-1において、R19は水素原子、フッ素原子、アルキル基、フッ化アルキル基、脂環式炭化水素基、アルコキシ基、フッ化アルコキシ基、R20COOR21-又はR20COOR21CFH-R20はアルキル基、脂環式炭化水素基、ヘテロアリール基又は置換若しくは非置換のアリール基を示し、R21はメチレン基又はアルキレン基を示す。を示し、nは1以上の整数を示し、は結合手であることを示す。式1-2において、R14~R18は、相互に独立に、水素原子、フッ素原子、水酸基、アルキル基、フッ化アルキル基、アルコキシ基又はアルキルスルホニル基を示し、は結合手であることを示す。但し、R14~R18のうち少なくとも1つは、フッ素原子又はフッ化アルキル基である。前記Xがトリアリールメタン系発色団、メチン系発色団、アゾ系発色団、ジアリールメタン系発色団、キノンイミン系発色団又はアントラキノン発色団である、請求項1~4のいずれか1項に記載の着色組成物。更にD光重合開始剤を含有する、請求項1~5のいずれか1項に記載の着色組成物。請求項1~6のいずれか1項に記載の着色組成物を用いて形成された着色層を備えてなるカラーフィルタ。請求項7に記載のカラーフィルタを具備する表示素子。しかしながら、特許文献5で提案されているトリアリールメタン系染料では、耐熱性が不十分であり、200°Cを超えるような露光現像後の加熱ポストベーク工程を経ると、顔料に対する色度特性の優位性が失われる。以上のような背景から、耐熱性に優れた染料の開発が強く求められている。したがって、本発明の課題は、耐熱性に優れた、着色剤を含有する着色組成物を提供することにある。さらに、本発明の課題は、当該着色組成物を用いて形成された着色層を備えてなるカラーフィルタ、及び当該カラーフィルタを具備する表示素子を提供することにある。本発明者らは、鋭意検討の結果、通常のスルホン酸よりも酸性度の強い有機酸の共役塩基をアニオン部として有する塩基性染料を含有せしめることで上記課題を解決することができることを見出した。即ち、本発明は、A着色剤、Bバインダー樹脂及びC架橋剤を含有する着色組成物であって、A着色剤として下記式1で表される着色剤以下、本着色剤とも称する。を含有する着色組成物を提供するものである。XZ1式1において、Xはカチオン性発色団を示し、Zはハロゲン化炭化水素基を有する有機酸の共役塩基を示す。本発明において、Zは下記式1aで表されるアニオン又は下記式1bで表されるアニオンであることが好ましい。式1aにおいて、R1は、炭素原子、水素原子及びハロゲン原子以外の原子を含む連結基を有していてもよいハロゲン化炭化水素基を示す。式1bにおいて、R2は、相互に独立に、炭素原子、水素原子及びハロゲン原子以外の原子を含む連結基を有していてもよいハロゲン化炭化水素基を示し、R2同士が互いに結合して環を形成してもよい。また、本発明は、上記着色組成物を用いて形成された着色層を備えてなるカラーフィルタ、及び該カラーフィルタを具備する表示素子を提供するものである。ここで、着色層とは、カラーフィルタに用いられる各色画素、ブラックマトリックス、ブラックスペーサー等を意味する。本着色剤は、耐熱性に極めて優れる。本着色剤を含有する本発明の着色組成物を用いれば、高温の加熱工程を経ても、優れた色度特性を保持する着色層を形成することができる。しがたって、本着色剤を含有する着色組成物は、カラー液晶表示素子用カラーフィルタ、固体撮像素子の色分解用カラーフィルタ、有機EL表示素子用カラーフィルタ、電子ペーパー用カラーフィルタを始めとする各種のカラーフィルタの作製に極めて好適に使用することができる。また、本着色剤は、プラスチック成型物の着色、インクジェットインク用の着色剤、カラートナー用の着色剤、電気泳動表示素子用の着色剤等にも好適に使用することができる。以下、本発明について詳細に説明する。着色組成物以下、本発明の着色組成物の構成成分について詳細に説明する。-A着色剤-本発明の着色組成物は、A着色剤として本着色剤、即ち上記式1で表される着色剤を含有することを特徴とする。本着色剤は、可視光領域380nm~780nmにおけるモル吸光係数の最大値が通常3,000以上の化合物であり、紫外線を吸収し酸を発生する光酸発生剤として知られるトリアリールスルホニウムパーフルオロアルキルスルホネート等とは異なる。先ず、式1中のZについて説明する。Zは、ハロゲン化炭化水素基を有する有機酸の共役塩基であれば特に限定されるものではないが、ハロゲン化炭化水素基を有する有機酸としては、例えば、ハロゲン化炭化水素基を有するスルホン酸-SO3H、スルホンイミド酸-SO2NHSO2-等を挙げることができる。本発明者らは、塩基性着色剤、即ちカチオンを発色団とする着色剤において、より酸性度の強い有機酸の共役塩基をアニオン部として導入することにより、イオン結合力が強められ着色剤の耐熱性が高められるものと推察する。Zの具体例としては、下記式1aで表されるアニオン、下記式1bで表されるアニオン等を挙げることができる。次に、式1a及び式1b中の記号の定義を説明する。R1及びR2は、炭素原子、水素原子及びハロゲン原子以外の原子を含む連結基を有していてもよいハロゲン化炭化水素基を示すが、その骨格をなす炭化水素基としては、例えば、1脂肪族炭化水素基、2脂環式炭化水素基、3置換基として脂環式炭化水素基を有する脂肪族炭化水素基以下、脂環式炭化水素置換脂肪族炭化水素基と称する、4芳香族炭化水素基、5置換基として脂肪族炭化水素基を有する芳香族炭化水素基以下、脂肪族炭化水素置換芳香族炭化水素基と称する、6置換基として芳香族炭化水素基を有する脂肪族炭化水素基以下、芳香族炭化水素置換脂肪族炭化水素基と称する等を挙げることができる。R1及びR2の骨格をなす炭化水素基としては、有機溶媒に対する溶解性の観点から、以下の特性基であることが好ましい。即ち、上記1脂肪族炭化水素基としては、アルキル基が好ましく、その炭素数としては、1~20であることが好ましく、特に1~8であることが好ましい。また、上記2脂環式炭化水素基としては、脂環式飽和炭化水素基が好ましく、その炭素数としては、3~20であることが好ましく、特に3~12であることが好ましい。また、上記3脂環式炭化水素置換脂肪族炭化水素基としては、脂環式飽和炭化水素置換アルキル基が好ましく、その総炭素数としては、4~20であることが好ましく、特に6~14であることが好ましい。また、上記4芳香族炭化水素基としては、炭素数6~14より好ましくは炭素数6~10が好ましく、特にフェニル基が好ましい。また、上記5脂肪族炭化水素置換芳香族炭化水素基としては、アルキル置換フェニル基が好ましく、その総炭素数としては、7~30であることが好ましく、特に7~20であることが好ましい。また、上記6芳香族炭化水素置換脂肪族炭化水素基としては、アラルキル基が好ましく、その総炭素数としては、7~30であることが好ましく、特に7~20であることが好ましい。なお、本段落におけるアルキル基は、直鎖状でも分岐鎖状でもよい。これらのうち、R1及びR2の骨格をなす炭化水素基としては、1脂肪族炭化水素基、3脂環式炭化水素置換脂肪族炭化水素基、4芳香族炭化水素基5脂肪族炭化水素置換芳香族炭化水素基又は6芳香族炭化水素置換脂肪族炭化水素基が好ましく、アルキル基、脂環式飽和炭化水素置換アルキル基、フェニル基、アルキル置換フェニル基、アラルキル基がより好ましく、特にアルキル基が好ましい。なお、式1bにおいては、R2同士が互いに結合して2価の炭化水素基を形成してもよい。また、R1及びR2において、ハロゲン化炭化水素基中のハロゲンとしては、着色剤の耐熱性の観点から、フッ素が好ましい。置換基としてフッ素を選択することにより、本着色剤のアニオン部がより酸性度の強い有機酸の共役塩基となることから、イオン結合力のより強い塩が形成されて耐熱性が高められると考えられる。また、R1及びR2において、炭素原子、水素原子及びハロゲン原子以外の原子を含む連結基としては、-O-、-S-、-CO-、-COO-、-CONH-、-SO2-等を挙げることができる。そして、段落0021でいうところの炭素数は、該連結基を構成する炭素原子を除いた部分の総炭素数を意味する。本発明において、着色剤の耐熱性の観点から、R1及びR2としては、下記式1-1又は1-2で表される基が好ましく、特に、より酸性度の強い有機酸の共役塩基を形成する下記式1-1で表される基が好ましい。式1-1において、R19は水素原子、フッ素原子、アルキル基、フッ化アルキル基、脂環式炭化水素基、アルコキシ基、フッ化アルコキシ基、R20COOR21-又はR20COOR21CFH-R20はアルキル基、脂環式炭化水素基、ヘテロアリール基又は置換若しくは非置換のアリール基を示し、R21はメチレン基又はアルキレン基を示す。を示し、nは1以上の整数を示し、は結合手であることを示す。式1-2において、R14~R18は、相互に独立に、水素原子、フッ素原子、水酸基、アルキル基、フッ化アルキル基又はアルコキシ基を示し、は結合手であることを示す。但し、R14~R18のうち少なくとも1つは、フッ素原子又はフッ化アルキル基である。式1-1において、R19としては、フッ素原子、フッ化アルキル基、脂環式炭化水素基、フッ化アルコキシ基、R20COOR21-又はR20COOR21CFH-が好ましく、特にフッ素原子、脂環式炭化水素基、パーフルオロアルコキシ基、R20COOCH2CH2-又はR20COOCH2CH2CFH-が好ましい。R20はアルキル基、脂環式炭化水素基、ヘテロアリール基又は置換若しくは非置換のアリール基を示すが、アルキル基は直鎖状でも分岐鎖状でもよく、アルキル基の炭素数は1~12より好ましくは1~8であることが好ましい。脂環式炭化水素基は2~4環の橋かけ脂環式炭化水素基でもよく、脂環式炭化水素基の炭素数は3~20より好ましくは3~12であることが好ましい。ヘテロアリール基としては、窒素原子、酸素原子及び硫黄原子から選ばれる1以上のヘテロ原子を含む5~10員の芳香族複素環から構成される基が好ましい。アリール基としては、炭素数6~14より好ましくは炭素数6~10のアリール基が好ましく、特にフェニル基が好ましい。なお、置換基としては、例えば、炭素数1~6のアルキル基、炭素数1~6のアルコキシ基、ハロゲン原子又はトリフルオロメチル基が挙げられ、置換基の位置及び数は任意であり、置換基を2以上有する場合、当該置換基は同一でも異なっていてもよい。また、R21はメチレン基又はアルキレン基を示すが、メチレン基又は炭素数2~6のアルキレン基が好ましく、製造し易さの点から、特にエチレン基が好ましい。なお、nの上限は、10が好ましく、8がより好ましい。また、式1-2においては、R14~R18のうち少なくとも3つがフッ素原子又はフッ化アルキル基であることが好ましい。なお、式2においては、R2同士が互いに結合してフッ化アルキレン基、特にパーフルオロアルキレン基を形成することも好ましい。上記式1-1又は1-2で表されるアニオンの代表例としては、例えば、下記化合物群a及び化合物群bに示すアニオンを挙げることができる。次に、式1中のXについて説明する。Xは、カチオン性発色団、即ちXZとして塩基性着色剤を形成するカチオンであれば特に限定されるものではないが、例えば、トリアリールメタン系発色団、メチン系発色団、アゾ系発色団、ジアリールメタン系発色団、キノンイミン系発色団、アントラキノン発色団、フタロシアニン系発色団等を挙げることができる。上記トリアリールメタン系発色団としては、下記式2で表わされるものが好ましい。なお、下記式2で表わされるカチオンには種々の共鳴構造が存在するが、本明細書においては、各式で表わされるカチオンに共鳴構造が存在する場合には当該式で表わされるカチオンと同等のものとする。式2において、Arはアレーン環を示し、R3及びR4は、相互に独立に、水素原子又は炭素数1~8のアルキル基を示し、R5及びR6は、相互に独立に、水素原子、炭素数1~8のアルキル基又はフェニル基を示し、R7は水素原子、炭素数1~8のアルキル基、-COOR’R’は水素原子又は炭素数1~8のアルキル基を示す。又は塩素原子を示し、R8及びR11は、相互に独立に、水素原子若しくは炭素数1~8のアルキル基を示すか、又はR8とR11とが一緒になって硫黄原子を示し、R9及びR10は、相互に独立に、水素原子、炭素数1~8のアルキル基又は塩素原子を示し、Yは水素原子又は下記式3で表される基を示す。式3において、R12及びR13は、相互に独立に、水素原子又は炭素数1~8のアルキル基を示す。Arにおけるアレーン環としては、炭素数6~20より好ましくは炭素数6~10のアレーン環が好ましく、具体的には、ベンゼン環、ナフタレン環、ビフェニル環、アントラセン環を挙げることができる。上記式2に係るR3~R11R7における-COORのRを含む、並びに上記式3に係るR12及びR13における炭素数1~8のアルキル基としては、例えば、メチル、エチル、プロピル、イソプロピル、ブチル、第二ブチル、第三ブチル、イソブチル、アミル、第三アミル、ヘキシル、ヘプチル、オクチル、イソオクチル、第三オクチル、2-エチルヘキシル等を挙げることができる。本発明においては、上記式2で表されるカチオンの中でも、輝度及び色純度の向上の観点から、特に下記式4で表されるカチオンが好ましい。式4において、R3、R4、R5、R6、R12及びR13は、上記式2及び3におけるR3、R4、R5、R6、R12及びR13と同義である。上記式4において、R3、R4、R12及びR13としては、炭素数1~8より好ましくは炭素数1~6のアルキル基が好ましく、またR5としては、炭素数1~8より好ましくは炭素数1~6のアルキル基又はフェニル基が好ましく、更にR6としては、炭素数1~8より好ましくは炭素数1~6のアルキル基又は水素原子が好ましい。上記式2で表されるカチオンの代表例としては、例えば、下記の化合物群c及び化合物群dに示すカチオンを挙げることができるが、中でも、化合物c2、化合物c3、化合物c4が好ましい。上記メチン系発色団としては、下記式5-1~5-3で表わされるものが好ましい。式5-1~5-3において、R31は水素原子又はハロゲン原子を示し、R32、R33、R34及びR35は相互に独立に炭素数1~6のアルキル基を示し、R36は置換又は非置換の炭素数1~6のアルキル基を示し、Gは-CH=CH-、-CH=CH-NR37-R37は水素原子又は炭素数1~6のアルキル基を示す、-CH=N-NR37-R37は前記と同義である又は-N=N-NR37-R37は前記と同義であるを示し、Raは置換若しくは非置換の芳香族炭化水素基又は置換若しくは非置換の複素環基を示す。Raとしては、下記式5a~5gで表される基が好ましい。式5a~5gにおいて、R38及びR45は相互に独立に炭素数1~6のアルキル基を示し、R39は置換又は非置換の炭素数1~6のアルキル基を示し、R40、R42、R43及びR44は相互に独立に水素原子又は炭素数1~6のアルキル基を示し、R41及びR46は相互に独立に水素原子、ハロゲン原子、炭素数1~6のアルコキシ基、置換若しくは非置換の炭素数1~6のアルキル基、ニトロ基、水酸基又はシアノ基を示す。上記アルキル基の置換基としては、ハロゲン原子、シアノ基、水酸基等が挙げられる。上記式5-1~5-3で表されるカチオンの代表例としては、例えば、下記の化合物群eに示すカチオンを挙げることができる。上記アゾ系発色団としては、下記式6-1~6-6で表わされるものが好ましい。式6-1~6-6において、R51、R52、R53、R54、R55及びR57は相互に独立に置換若しくは非置換の炭素数1~6のアルキル基を示し、R56及びR60は相互に独立に水素原子、ハロゲン原子、炭素数1~6のアルキル基、炭素数1~6のアルコキシ基、ニトロ基、水酸基又はシアノ基を示し、R58は炭素数1~6のアルキル基を示し、R59は4級アンモニウムを形成する基を示し、Rbは置換若しくは非置換の芳香族炭化水素基又は置換若しくは非置換の複素環基を示す。上記R59としては、-NR61CmH2mNR62R63R64mは1~5の整数であり、R61は水素原子又は炭素数1~6のアルキル基を示し、R62、R63及びR64は相互に独立に炭素数1~6のアルキル基を示す、-COCmH2mNR62R63R64m、R62、R63及びR64は前記と同義である、-CmH2mNNH2R74R75mは前記と同義であり、R74及びR75は相互に独立に炭素数1~6のアルキル基を示す、又は下記式6-i若しくは6-iiで表される基が好ましい。式6-i及び6-iiにおいて、R61及びmは前記と同義である。上記Rbとしては、下記式6a~6eで表される基、置換若しくは非置換のフェニル基が好ましい。式6a~6dにおいて、R65は水素原子、炭素数1~6のアルキル基、フェニル基、ベンジル基を示し、R66は水素原子又は置換若しくは非置換の炭素数1~6のアルキル基を示し、R67は水素原子、炭素数1~6のアルキル基又はフェニル基を示し、R68は水素原子又は炭素数1~6のアルキル基を示し、R69は水素原子又は炭素数1~6のアルキル基を示し、R70~R73はそ相互に独立に水素原子、ハロゲン原子、炭素数1~6のアルキル基、炭素数1~6のアルコキシ基、ニトロ基、水酸基又はシアノ基を示す。上記アルキル基の置換基としては、ハロゲン原子、水酸基、シアノ基、-CONH2基等が挙げられる。上記フェニル基の置換基としては、ハロゲン原子、炭素数1~6のアルキル基、炭素数1~6のアルコキシ基、水酸基、シアノ基、ニトロ基等が挙げられる。上記式6-1~6-6で表されるカチオンの代表例としては、例えば、下記の化合物群f又は化合物群gに示すカチオンを挙げることができる。上記ジアリール系発色団としては、下記式7-1又は7-2で表わされるものが好ましい。式7-1及び7-2において、R81、R82、R83、R84、R86、R87、R88及びR89は相互に独立に炭素数1~6のアルキル基を示し、R85、R90及びR91は相互に独立に水素原子又は炭素数1~6のアルキル基を示す。上記式7-1~7-2で表されるカチオンの代表例としては、例えば、下記の化合物群hに示すカチオンを挙げることができる。上記キノンイミン系発色団としては、下記式8-1~8-3で表わされるものが好ましい。式8-1~8-3において、R101、R102、R103、R104、R105、R106、R108、R109、R110、R111、R114、R115、R116、R117及びR118は相互に独立に水素原子、置換若しくは非置換の炭素数1~6のアルキル基、炭素数1~6のアルコキシ基、フェニル基又はベンジル基を示し、R107及びR113は相互に独立に炭素数1~6のアルキル基又は炭素数6~20のアリール基を示し、R112は-NR119R120R119及びR120は相互に独立に置換又は非置換の炭素数1~6のアルキル基を示す、水酸基、ニトロ基又はシアノ基を示し、Qは酸素原子又は硫黄原子を示す。上記アルキル基の置換基としては、ハロゲン原子、水酸基、シアノ基等が挙げられる。上記式8-1~8-3で表されるカチオンの代表例としては、例えば、下記の化合物群iに示すカチオンを挙げることができる。上記アントラキノン発色団としては、下記式9-1又は9-2で表わされるものが好ましい。式9-1及び9-2において、R131、R135及びR136は相互に独立に水素原子、置換若しくは非置換の炭素数1~6のアルキル基、又は置換若しくは非置換のフェニル基を示し、R132、R133、R134、R138、R139及びR140は相互に独立に炭素数1~6のアルキル基を示し、R137はメチレン基又は置換若しくは非置換のアルキレン基を示す。上記アルキル基又はフェニル基の置換基としては、炭素数1~6のアルキル基、ハロゲン原子、水酸基、シアノ基等が挙げられる。また、上記アルキレン基の置換基としては、水酸基、シアノ基又はニトロ基等が挙げられる。上記式9-1又は9-2で表されるカチオンの代表例としては、例えば、下記の化合物群jに示すカチオンを挙げることができる。上記フタロシアニン系発色団としては、下記式10で表わされるものが好ましい。CuPC-T10式10において、CuPcは銅フタロシアニン残基を示し、Tは下記式10a又は10bで表される基を示す。式10a及び10bにおいて、R151、R152、R153、R154、R155、R156、R157及びR158は相互に独立に水素原子、炭素数1~6のアルキル基又はフェニル基を示し、pは相互に独立に2~8の整数を示し、mは前記と同義である。上記式10で表されるカチオンの代表例としては、例えば、下記の化合物群kに示すカチオンを挙げることができる。その他Xで表されるカチオン性発色団としては、例えば、下記の化合物群mに示すカチオンを挙げることができる。本着色剤は、公知の方法により製造することが可能であるが、例えば、特開2003-206415号公報の実施例と同様の方法により製造することができる。特開2003-206415号公報の実施例のように塩交換反応により本着色剤を製造する場合、上記式1aで表されるアニオン又は上記式1bで表されるアニオンの塩が必要となるが、該塩としては、市販品を用いてもよく、公知の方法、例えば、特開2008-7410号公報の段落0149~0153に記載の方法により合成したものを用いてもよい。このようにして得られた本着色剤は、シクロヘキサノン等のケトンを始めとする種々の有機溶媒に可溶であり、また優れた耐熱性を有する。本着色剤は、単独で又は2種以上を混合して使用することができる。本着色剤は、例えば、Xがトリアリールメタン系発色団である場合、有機溶媒に溶解すると青~赤色を呈することから、該着色剤を単独で、又は他の着色剤と適宜混合して使用することにより、例えば、青色画素、赤色画素、黒色の着色層を形成するための着色組成物に適用することができる。本着色剤以外の着色剤としては、用途に応じて色彩や材質を適宜選択することができる。具体的には、本着色剤以外の着色剤として、顔料、染料及び天然色素の何れをも使用することができるが、カラーフィルタを構成する着色層には高い色純度、輝度、コントラスト、遮光性等が求められることから、顔料及び/又は染料を使用することが好ましい。上記顔料としては、有機顔料及び無機顔料のいずれでもよく、有機顔料としては、例えば、カラーインデックスC.I.;TheSocietyofDyersandColourists社発行においてピグメントに分類されている化合物が挙げられる。具体的には、下記のようなカラーインデックスC.I.名が付されているものを挙げることができる。C.I.ピグメントイエロー12、C.I.ピグメントイエロー13、C.I.ピグメントイエロー14、C.I.ピグメントイエロー17、C.I.ピグメントイエロー20、C.I.ピグメントイエロー24、C.I.ピグメントイエロー31、C.I.ピグメントイエロー55、C.I.ピグメントイエロー83、C.I.ピグメントイエロー93、C.I.ピグメントイエロー109、C.I.ピグメントイエロー110、C.I.ピグメントイエロー138、C.I.ピグメントイエロー139、C.I.ピグメントイエロー150、C.I.ピグメントイエロー153、C.I.ピグメントイエロー154、C.I.ピグメントイエロー155、C.I.ピグメントイエロー166、C.I.ピグメントイエロー168、C.I.ピグメントイエロー180、C.I.ピグメントイエロー211;C.I.ピグメントオレンジ5、C.I.ピグメントオレンジ13、C.I.ピグメントオレンジ14、C.I.ピグメントオレンジ24、C.I.ピグメントオレンジ34、C.I.ピグメントオレンジ36、C.I.ピグメントオレンジ38、C.I.ピグメントオレンジ40、C.I.ピグメントオレンジ43、C.I.ピグメントオレンジ46、C.I.ピグメントオレンジ49、C.I.ピグメントオレンジ61、C.I.ピグメントオレンジ64、C.I.ピグメントオレンジ68、C.I.ピグメントオレンジ70、C.I.ピグメントオレンジ71、C.I.ピグメントオレンジ72、C.I.ピグメントオレンジ73、C.I.ピグメントオレンジ74;C.I.ピグメントレッド1、C.I.ピグメントレッド2、C.I.ピグメントレッド5、C.I.ピグメントレッド17、C.I.ピグメントレッド31、C.I.ピグメントレッド32、C.I.ピグメントレッド41、C.I.ピグメントレッド122、C.I.ピグメントレッド123、C.I.ピグメントレッド144、C.I.ピグメントレッド149、C.I.ピグメントレッド166、C.I.ピグメントレッド168、C.I.ピグメントレッド170、C.I.ピグメントレッド171、C.I.ピグメントレッド175、C.I.ピグメントレッド176、C.I.ピグメントレッド177、C.I.ピグメントレッド178、C.I.ピグメントレッド179、C.I.ピグメントレッド180、C.I.ピグメントレッド185、C.I.ピグメントレッド187、C.I.ピグメントレッド202、C.I.ピグメントレッド206、C.I.ピグメントレッド207、C.I.ピグメントレッド209、C.I.ピグメントレッド214、C.I.ピグメントレッド220、C.I.ピグメントレッド221、C.I.ピグメントレッド224、C.I.ピグメントレッド242、C.I.ピグメントレッド243、C.I.ピグメントレッド254、C.I.ピグメントレッド255、C.I.ピグメントレッド262、C.I.ピグメントレッド264、C.I.ピグメントレッド272;C.I.ピグメントバイオレット1、C.I.ピグメントバイオレット19、C.I.ピグメントバイオレット23、C.I.ピグメントバイオレット29、C.I.ピグメントバイオレット32、C.I.ピグメントバイオレット36、C.I.ピグメントバイオレット38;C.I.ピグメントブルー1、C.I.ピグメントブルー15、C.I.ピグメントブルー15:3、C.I.ピグメントブルー15:4、C.I.ピグメントブルー15:6、C.I.ピグメントブルー60、C.I.ピグメントブルー80;C.I.ピグメントグリーン7、C.I.ピグメントグリーン36、C.I.ピグメントグリーン58;C.I.ピグメントブラウン23、C.I.ピグメントブラウン25;C.I.ピグメントブラック1、C.I.ピグメントブラック7。また、上記無機顔料としては、例えば、酸化チタン、硫酸バリウム、炭酸カルシウム、亜鉛華、硫酸鉛、黄色鉛、亜鉛黄、べんがら赤色酸化鉄、カドミウム赤、群青、紺青、酸化クロム緑、コバルト緑、アンバー、チタンブラック、合成鉄黒、カーボンブラック等が挙げられる。本発明においては、顔料を、再結晶法、再沈殿法、溶剤洗浄法、昇華法、真空加熱法又はこれらの組み合わせにより精製して使用することもできる。また、顔料は、所望により、その粒子表面を樹脂で改質して使用してもよい。顔料の粒子表面を改質する樹脂としては、例えば、特開2001-108817号公報に記載のビヒクル樹脂、又は市販の各種の顔料分散用の樹脂が挙げられる。カーボンブラック表面の樹脂被覆方法としては、例えば、特開平9-71733号公報、特開平9-95625号公報、特開平9-124969号公報等に記載の方法を採用することができる。また、有機顔料は、いわゆるソルトミリングにより、一次粒子を微細化して使用することが好ましい。ソルトミリングの方法としては、例えば、特開平08-179111号公報に開示されている方法を採用することができる。また、上記染料としては、各種の油溶性染料、直接染料、酸性染料、金属錯体染料等の中から適宜選択することができ、例えば、下記のようなカラーインデックスC.I.名が付されているものを挙げることができる。C.I.ソルベントイエロー4、C.I.ソルベントイエロー14、C.I.ソルベントイエロー15、C.I.ソルベントイエロー24、C.I.ソルベントイエロー82、C.I.ソルベントイエロー88、C.I.ソルベントイエロー94、C.I.ソルベントイエロー98、C.I.ソルベントイエロー162、C.I.ソルベントイエロー179;C.I.ソルベントレッド45、C.I.ソルベントレッド49;C.I.ソルベントオレンジ2、C.I.ソルベントオレンジ7、C.I.ソルベントオレンジ11、C.I.ソルベントオレンジ15、C.I.ソルベントオレンジ26、C.I.ソルベントオレンジ56;C.I.ソルベントブルー35、C.I.ソルベントブルー37、C.I.ソルベントブルー59、C.I.ソルベントブルー67;C.I.アシッドイエロー17、C.I.アシッドイエロー29、C.I.アシッドイエロー40、C.I.アシッドイエロー76;C.I.アシッドレッド91、C.I.アシッドレッド92、C.I.アシッドレッド97、C.I.アシッドレッド114、C.I.アシッドレッド138、C.I.アシッドレッド151;C.I.アシッドオレンジ51、C.I.アシッドオレンジ63;C.I.アシッドブルー80、C.I.アシッドブルー83、C.I.アシッドブルー90;C.I.アシッドグリーン9、C.I.アシッドグリーン16、C.I.アシッドグリーン25、C.I.アシッドグリーン27。本発明において他の着色剤は、単独で又は2種以上を混合して使用することができる。本発明において、Xがメチン系発色団である場合、本着色剤と緑色の他の着色剤を併用して緑色画素形成用の着色組成物とすることが好ましい。この場合、他の着色剤としての緑色の着色剤としては、緑色の有機顔料が好ましく、C.I.ピグメントグリーン7、C.I.ピグメントグリーン36、C.I.ピグメントグリーン58よりなる群から選ばれる少なくとも1種が好ましく、特にC.I.ピグメントグリーン58が好ましい。A着色剤の含有割合は、輝度が高く色純度に優れる画素、あるいは遮光性に優れるブラックマトリックスを形成する点から、通常、着色組成物の固形分中に5~70質量、好ましくは5~60質量である。ここでいう固形分とは、後述する溶媒以外の成分である。本発明において着色剤として顔料を使用する場合、所望により、分散剤、分散助剤と共に使用することができる。上記分散剤としては、例えば、カチオン系、アニオン系、ノニオン系等の適宜の分散剤を使用することができるが、ポリマー分散剤が好ましい。具体的には、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等を挙げることができる。このような分散剤は商業的に入手することができ、例えば、アクリル系分散剤として、Disperbyk-2000、Disperbyk-2001、BYK-LPN6919、BYK-LPN21116、BYK-LPN21324以上、ビックケミーBYK社製、ウレタン系分散剤として、Disperbyk-161、Disperbyk-162、Disperbyk-165、Disperbyk-167、Disperbyk-170、Disperbyk-182以上、ビックケミーBYK社製、ソルスパース76500ルーブリゾール株社製、ポリエチレンイミン系分散剤として、ソルスパース24000ルーブリゾール株社製、ポリエステル系分散剤として、アジスパーPB821、アジスパーPB822、アジスパーPB880、アジスパーPB881味の素ファインテクノ株式会社製等を挙げることができる。また、上記分散助剤としては、例えば、顔料誘導体を挙げることができ、具体的には、銅フタロシアニン、ジケトピロロピロール、キノフタロンのスルホン酸誘導体等を挙げることができる。なお、分散剤及び分散助剤の含有量は、本発明の目的を阻害しない範囲内で適宜決定することが可能である。-Bバインダー樹脂-本発明の着色組成物は、Bバインダー樹脂を含有する。これにより、着色組成物にアルカリ現像性や基板への結着性を高めることができる。このようなバインダー樹脂としては、特に限定されるものではないが、カルボキシル基、フェノール性水酸基等の酸性官能基を有する樹脂であることが好ましい。中でも、カルボキシル基を有する重合体以下、カルボキシル基含有重合体という。が好ましく、例えば、1個以上のカルボキシル基を有するエチレン性不飽和単量体以下、不飽和単量体b1という。と他の共重合可能なエチレン性不飽和単量体以下、不飽和単量体b2という。との共重合体を挙げることができる。上記不飽和単量体b1としては、例えば、メタアクリル酸、マレイン酸、無水マレイン酸、こはく酸モノ2-メタアクリロイロキシエチル、ω-カルボキシポリカプロラクトンモノメタアクリレート、p-ビニル安息香酸等を挙げることができる。これらの不飽和単量体b1は、単独で又は2種以上を混合して使用することができる。また、上記不飽和単量体b2としては、例えば、N-フェニルマレイミド、N-シクロヘキシルマレイミドの如きN-位置換マレイミド;スチレン、α-メチルスチレン、p-ヒドロキシスチレン、p-ヒドロキシ-α-メチルスチレン、p-ビニルベンジルグリシジルエーテル、アセナフチレンの如き芳香族ビニル化合物;メチルメタアクリレート、n-ブチルメタアクリレート、2-エチルヘキシルメタアクリレート、2-ヒドロキシエチルメタアクリレート、アリルメタアクリレート、ベンジルメタアクリレート、ポリエチレングルコールn=2~10メチルエーテルメタアクリレート、ポリプロピレングルコールn=2~10メチルエーテルメタアクリレート、ポリエチレングリコールn=2~10モノメタアクリレート、ポリプロピレングリコールn=2~10モノメタアクリレート、シクロヘキシルメタアクリレート、イソボルニルメタアクリレート、トリシクロ[5.2.1.026]デカン-8-イルメタアクリレート、ジシクロペンテニルメタアクリレート、グリセロールモノメタアクリレート、4-ヒドロキシフェニルメタアクリレート、パラクミルフェノールのエチレンオキサイド変性メタアクリレート、グリシジルメタアクリレート、3,4-エポキシシクロヘキシルメチルメタアクリレート、3-メタアクリロイルオキシメチルオキセタン、3-メタアクリロイルオキシメチル-3-エチルオキセタンの如きメタアクリル酸エステル;シクロヘキシルビニルエーテル、イソボルニルビニルエーテル、トリシクロ[5.2.1.026]デカン-8-イルビニルエーテル、ペンタシクロペンタデカニルビニルエーテル、3-ビニルオキシメチル-3-エチルオキセタンの如きビニルエーテル;ポリスチレン、ポリメチルメタアクリレート、ポリ-n-ブチルメタアクリレート、ポリシロキサンの如き重合体分子鎖の末端にモノメタアクリロイル基を有するマクロモノマー等を挙げることができる。これらの不飽和単量体b2は、単独で又は2種以上を混合して使用することができる。不飽和単量体b1と不飽和単量体b2の共重合体において、該共重合体中の不飽和単量体b1の共重合割合は、好ましくは5~50質量、更に好ましくは10~40質量である。このような範囲で不飽和単量体b1を共重合させることにより、アルカリ現像性及び保存安定性に優れた着色組成物を得ることができる。不飽和単量体b1と不飽和単量体b2の共重合体の具体例としては、例えば、特開平7-140654号公報、特開平8-259876号公報、特開平10-31308号公報、特開平10-300922号公報、特開平11-174224号公報、特開平11-258415号公報、特開2000-56118号公報、特開2004-101728号公報等に開示されている共重合体を挙げることができる。また、本発明においては、例えば、特開平5-19467号公報、特開平6-230212号公報、特開平7-207211号公報、特開平09-325494号公報、特開平11-140144号公報、特開2008-181095号公報等に開示されているように、側鎖にメタアクリロイル基等の重合性不飽和結合を有するカルボキシル基含有重合体を、バインダー樹脂として使用することもできる。本発明におけるバインダー樹脂は、GPC溶出溶媒:テトラヒドロフランで測定したポリスチレン換算の重量平均分子量Mwが、通常、1,000~100,000、好ましくは3,000~50,000である。Mwが小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたり、またスリットノズル方式による塗布時に乾燥異物が発生し易くなるおそれがある。また、本発明におけるバインダー樹脂の重量平均分子量と、GPC溶出溶媒:テトラヒドロフランで測定したポリスチレン換算の数平均分子量Mnとの比Mw/Mnは、好ましくは1.0~5.0、より好ましくは1.0~3.0である。本発明におけるバインダー樹脂は、公知の方法により製造することができるが、例えば、特開2003-222717号公報、特開2006-259680号公報、国際公開第07/029871号パンフレット等に開示されている方法により、その構造やMw、Mw/Mnを制御することもできる。本発明において、バインダー樹脂は、単独で又は2種以上を混合して使用することができる。本発明において、バインダー樹脂の含有量は、A着色剤100質量部に対して、通常、10~1,000質量部、好ましくは20~500質量部である。バインダー樹脂の含有量が少なすぎると、例えば、アルカリ現像性が低下したり、得られる着色組成物の保存安定性が低下したりするおそれがあり、一方多すぎると、相対的に着色剤濃度が低下するため、薄膜として目的とする色濃度を達成することが困難となるおそれがある。-C架橋剤-本発明においてC架橋剤とは、2個以上の重合可能な基を有する化合物をいう。重合可能な基としては、例えば、エチレン性不飽和基、オキシラニル基、オキセタニル基、N-アルコキシメチルアミノ基等を挙げることができる。本発明において、C架橋剤としては、2個以上のメタアクリロイル基を有する化合物又は2個以上のN-アルコキシメチルアミノ基を有する化合物が好ましく、特に、2個以上のメタアクリロイル基を有する化合物と2個以上のN-アルコキシメチルアミノ基を有する化合物を組み合わせて使用することが好ましい。上記2個以上のメタアクリロイル基を有する化合物の具体例としては、脂肪族ポリヒドロキシ化合物とメタアクリル酸を反応させて得られる多官能メタアクリレート、カプロラクトン変性された多官能メタアクリレート、アルキレンオキサイド変性された多官能メタアクリレート、水酸基を有するメタアクリレートと多官能イソシアネートを反応させて得られる多官能ウレタンメタアクリレート、水酸基を有するメタアクリレートと酸無水物を反応させて得られるカルボキシル基を有する多官能メタアクリレート等を挙げることができる。ここで、上記脂肪族ポリヒドロキシ化合物としては、例えば、エチレングリコール、プロピレングリコール、ポリエチレングリコール、ポリプロピレングリコールの如き2価の脂肪族ポリヒドロキシ化合物、グリセリン、トリメチロールプロパン、ペンタエリスリトール、ジペンタエリスリトールの如き3価以上の脂肪族ポリヒドロキシ化合物を挙げることができる。上記水酸基を有するメタアクリレートとしては、例えば、2-ヒドロキシエチルアクリレート、トリメチロールプロパンジアクリレート、ペンタエリスリトールトリアクリレート、ジペンタエリスリトールペンタアクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。また、上記カプロラクトン変性された多官能メタアクリレートとしては、例えば、特開平11-44955号公報の段落0015~0018に記載されている化合物を挙げることができる。上記アルキレンオキサイド変性された多官能メタアクリレートとしては、ビスフェノールAのエチレンオキサイド及び/又はプロピレンオキサイド変性ジメタアクリレート、イソシアヌル酸のエチレンオキサイド及び/又はプロピレンオキサイド変性トリメタアクリレート、トリメチロールプロパンのエチレンオキサイド及び/又はプロピレンオキサイド変性トリメタアクリレート、ペンタエリスリトールのエチレンオキサイド及び/又はプロピレンオキサイド変性トリメタアクリレート、ペンタエリスリトールのエチレンオキサイド及び/又はプロピレンオキサイド変性テトラメタアクリレート、ジペンタエリスリトールのエチレンオキサイド及び/又はプロピレンオキサイド変性ペンタアクリレート、ジペンタエリスリトールのエチレンオキサイド及び/又はプロピレンオキサイド変性ヘキサアクリレート等を挙げることができる。また、上記2個以上のN-アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、1以上のトリアジン環又はフェニル置換トリアジン環を基本骨格として有する化学構造をいい、メラミン、ベンゾグアナミン又はそれらの縮合物をも含む概念である。2個以上のN-アルコキシメチルアミノ基を有する化合物の具体例としては、N,N,N,N,N,N-ヘキサアルコキシメチルメラミン、N,N,N,N-テトラアルコキシメチルベンゾグアナミン、N,N,N,N-テトラアルコキシメチルグリコールウリル等を挙げることができる。これらの多官能性単量体のうち、3価以上の脂肪族ポリヒドロキシ化合物とメタアクリル酸を反応させて得られる多官能メタアクリレート、カプロラクトン変性された多官能メタアクリレート、多官能ウレタンメタアクリレート、カルボキシル基を有する多官能メタアクリレート、N,N,N,N,N,N-ヘキサアルコキシメチルメラミン、N,N,N,N-テトラアルコキシメチルベンゾグアナミンが好ましい。3価以上の脂肪族ポリヒドロキシ化合物とメタアクリル酸を反応させて得られる多官能メタアクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能メタアクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。本発明において、C架橋剤は、単独で又は2種以上を混合して使用することができる。本発明におけるC架橋剤の含有量は、A着色剤100質量部に対して、10~1,000質量部が好ましく、特に20~500質量部が好ましい。この場合、多官能性単量体の含有量が少なすぎると、十分な硬化性が得られないおそれがある。一方、多官能性単量体の含有量が多すぎると、本発明の着色組成物にアルカリ現像性を付与した場合に、アルカリ現像性が低下し、未露光部の基板上あるいは遮光層上に地汚れ、膜残り等が発生しやすくなる傾向がある。-D光重合開始剤-本発明の着色組成物には、D光重合開始剤を含有せしめることができる。これにより、着色組成物に感放射線性を付与することができる。本発明に用いるD光重合開始剤は、可視光線、紫外線、遠紫外線、電子線、X線等の放射線の露光により、上記C架橋剤の重合を開始しうる活性種を発生する化合物である。このような光重合開始剤としては、例えば、チオキサントン系化合物、アセトフェノン系化合物、ビイミダゾール系化合物、トリアジン系化合物、O-アシルオキシム系化合物、オニウム塩系化合物、ベンゾイン系化合物、ベンゾフェノン系化合物、α-ジケトン系化合物、多核キノン系化合物、ジアゾ系化合物、イミドスルホナート系化合物等を挙げることができる。本発明において、光重合開始剤は、単独で又は2種以上を混合して使用することができる。光重合開始剤としては、チオキサントン系化合物、アセトフェノン系化合物、ビイミダゾール系化合物、トリアジン系化合物、O-アシルオキシム系化合物の群から選ばれる少なくとも1種が好ましい。本発明における好ましい光重合開始剤のうち、チオキサントン系化合物の具体例としては、チオキサントン、2-クロロチオキサントン、2-メチルチオキサントン、2-イソプロピルチオキサントン、4-イソプロピルチオキサントン、2,4-ジクロロチオキサントン、2,4-ジメチルチオキサントン、2,4-ジエチルチオキサントン、2,4-ジイソプロピルチオキサントン等を挙げることができる。また、上記アセトフェノン系化合物の具体例としては、2-メチル-1-4-メチルチオフェニル-2-モルフォリノプロパン-1-オン、2-ベンジル-2-ジメチルアミノ-1-4-モルフォリノフェニルブタン-1-オン、2-4-メチルベンジル-2-ジメチルアミノ-1-4-モルフォリノフェニルブタン-1-オン等を挙げることができる。また、上記ビイミダゾール系化合物の具体例としては、2,2-ビス2-クロロフェニル-4,4,5,5-テトラフェニル-1,2-ビイミダゾール、2,2-ビス2,4-ジクロロフェニル-4,4,5,5-テトラフェニル-1,2-ビイミダゾール、2,2-ビス2,4,6-トリクロロフェニル-4,4,5,5-テトラフェニル-1,2-ビイミダゾール等を挙げることができる。なお、光重合開始剤としてビイミダゾール系化合物を用いる場合、水素供与体を併用することが、感度を改良することができる点で好ましい。ここでいう水素供与体とは、露光によりビイミダゾール系化合物から発生したラジカルに対して、水素原子を供与することができる化合物を意味する。水素供与体としては、例えば、2-メルカプトベンゾチアゾール、2-メルカプトベンゾオキサゾール等のメルカプタン系水素供与体、4,4-ビスジメチルアミノベンゾフェノン、4,4-ビスジエチルアミノベンゾフェノン等のアミン系水素供与体を挙げることができる。本発明において、水素供与体は、単独で又は2種以上を混合して使用することができるが、1種以上のメルカプタン系水素供与体と1種以上のアミン系水素供与体とを組み合わせて使用することが、さらに感度を改良することができる点で好ましい。また、上記トリアジン系化合物の具体例としては、2,4,6-トリストリクロロメチル-s-トリアジン、2-メチル-4,6-ビストリクロロメチル-s-トリアジン、2-2-5-メチルフラン-2-イルエテニル-4,6-ビストリクロロメチル-s-トリアジン、2-2-フラン-2-イルエテニル-4,6-ビストリクロロメチル-s-トリアジン、2-2-4-ジエチルアミノ-2-メチルフェニルエテニル-4,6-ビストリクロロメチル-s-トリアジン、2-2-3,4-ジメトキシフェニルエテニル-4,6-ビストリクロロメチル-s-トリアジン、2-4-メトキシフェニル-4,6-ビストリクロロメチル-s-トリアジン、2-4-エトキシスチリル-4,6-ビストリクロロメチル-s-トリアジン、2-4-n-ブトキシフェニル-4,6-ビストリクロロメチル-s-トリアジン等のハロメチル基を有するトリアジン系化合物を挙げることができる。また、O-アシルオキシム系化合物の具体例としては、1,2-オクタンジオン,1-4-フェニルチオフェニル-,2-O-ベンゾイルオキシム、エタノン,1-[9-エチル-6-2-メチルベンゾイル-9H-カルバゾール-3-イル]-,1-O-アセチルオキシム、エタノン,1-9-エチル-6-2-メチル-4-テトラヒドロフラニルメトキシベンゾイル-9H-カルバゾール-3-イル-,1-O-アセチルオキシム、エタノン,1-9-エチル-6-{2-メチル-4-2,2-ジメチル-1,3-ジオキソラニルメトキシベンゾイル}-9H-カルバゾール-3-イル-,1-O-アセチルオキシム等を挙げることができる。本発明において、アセトフェノン系化合物等のビイミダゾール系化合物以外の光重合開始剤を用いる場合には、増感剤を併用することもできる。このような増感剤としては、例えば、4,4-ビスジメチルアミノベンゾフェノン、4,4-ビスジエチルアミノベンゾフェノン、4-ジエチルアミノアセトフェノン、4-ジメチルアミノプロピオフェノン、4-ジメチルアミノ安息香酸エチル、4-ジメチルアミノ安息香酸2-エチルヘキシル、2,5-ビス4-ジエチルアミノベンザルシクロヘキサノン、7-ジエチルアミノ-3-4-ジエチルアミノベンゾイルクマリン、4-ジエチルアミノカルコン等を挙げることができる。本発明において、光重合開始剤の含有量は、C架橋剤100質量部に対して、0.01~120質量部が好ましく、特に1~100質量部が好ましい。この場合、光重合開始剤の含有量が少なすぎると、露光による硬化が不十分となるおそれがあり、一方多すぎると、形成された着色層が現像時に基板から脱落しやすくなる傾向がある。-E溶媒-本発明の着色組成物は、上記A~C成分、及び任意的に加えられる他の成分を含有するものであるが、通常、溶媒を配合して液状組成物として調製される。上記溶媒としては、着色組成物を構成するA~C成分や他の成分を分散又は溶解し、かつこれらの成分と反応せず、適度の揮発性を有するものである限り、適宜に選択して使用することができる。このような溶媒としては、例えば、エチレングリコールモノメチルエーテル、エチレングリコールモノエチルエーテル、エチレングリコールモノ-n-プロピルエーテル、エチレングリコールモノ-n-ブチルエーテル、ジエチレングリコールモノメチルエーテル、ジエチレングリコールモノエチルエーテル、ジエチレングリコールモノ-n-プロピルエーテル、ジエチレングリコールモノ-n-ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ-n-プロピルエーテル、プロピレングリコールモノ-n-ブチルエーテル、ジプロピレングリコールモノメチルエーテル、ジプロピレングリコールモノエチルエーテル、ジプロピレングリコールモノ-n-プロピルエーテル、ジプロピレングリコールモノ-n-ブチルエーテル、トリプロピレングリコールモノメチルエーテル、トリプロピレングリコールモノエチルエーテル等のポリアルキレングリコールモノアルキルエーテル類;乳酸メチル、乳酸エチル等の乳酸アルキルエステル類;メタノール、エタノール、プロパノール、ブタノール、イソプロパノール、イソブタノール、t-ブタノール、オクタノール、2-エチルヘキサノール、シクロヘキサノール等のシクロアルキルアルコール類;ジアセトンアルコール等のケトアルコール類;エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、3-メトキシブチルアセテート、3-メチル-3-メトキシブチルアセテート等のポリアルキレングリコールモノアルキルエーテルアセテート類;ジエチレングリコールジメチルエーテル、ジエチレングリコールメチルエチルエーテル、ジエチレングリコールジエチルエーテル、テトラヒドロフラン等の他のエーテル類;メチルエチルケトン、シクロヘキサノン、2-ヘプタノン、3-ヘプタノン等のケトン類;プロピレングリコールジアセテート、1,3-ブチレングリコールジアセテート、1,6-ヘキサンジオールジアセテート等のジアセテート類;3-メトキシプロピオン酸メチル、3-メトキシプロピオン酸エチル、3-エトキシプロピオン酸メチル、3-エトキシプロピオン酸エチル、エトキシ酢酸エチル、3-メチル-3-メトキシブチルプロピオネート等のアルコキシカルボン酸エステル類;酢酸エチル、酢酸n-プロピル、酢酸i-プロピル、酢酸n-ブチル、酢酸i-ブチル、ぎ酸n-アミル、酢酸i-アミル、プロピオン酸n-ブチル、酪酸エチル、酪酸n-プロピル、酪酸i-プロピル、酪酸n-ブチル、ピルビン酸メチル、ピルビン酸エチル、ピルビン酸n-プロピル、アセト酢酸メチル、アセト酢酸エチル、2-オキソブタン酸エチル等の他のエステル類;トルエン、キシレン等の芳香族炭化水素類;N,N-ジメチルホルムアミド、N,N-ジメチルアセトアミド、N-メチルピロリドン等のアミド又はラクタム類等を挙げることができる。これらの溶媒のうち、溶解性、顔料分散性、塗布性等の観点から、プロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、3-メトキシブチルアセテート、ジエチレングリコールジメチルエーテル、ジエチレングリコールメチルエチルエーテル、シクロヘキサノン、2-ヘプタノン、3-ヘプタノン、1,3-ブチレングリコールジアセテート、1,6-ヘキサンジオールジアセテート、乳酸エチル、3-メトキシプロピオン酸エチル、3-エトキシプロピオン酸メチル、3-エトキシプロピオン酸エチル、3-メチル-3-メトキシブチルプロピオネート、酢酸n-ブチル、酢酸i-ブチル、ぎ酸n-アミル、酢酸i-アミル、プロピオン酸n-ブチル、酪酸エチル、酪酸i-プロピル、酪酸n-ブチル、ピルビン酸エチル等が好ましい。本発明において、溶媒は、単独で又は2種以上を混合して使用することができる。溶媒の含有量は、特に限定されるものではないが、得られる着色組成物の塗布性、安定性等の観点から、当該着色組成物から溶媒を除いた各成分の合計濃度が、5~50質量となる量が好ましく、特に10~40質量となる量が好ましい。-添加剤-本発明の着色組成物は、必要に応じて、種々の添加剤を含有することもできる。添加剤としては、例えば、ガラス、アルミナ等の充填剤;ポリビニルアルコール、ポリフロオロアルキルアクリレート類等の高分子化合物;フッ素系界面活性剤、シリコン系界面活性剤等の界面活性剤;ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロイロキシプロピルトリメトキシシラン、3-メルカプトプロピルトリメトキシシラン等の密着促進剤;2,2-チオビス4-メチル-6-t-ブチルフェノール、2,6-ジ-t-ブチルフェノール等の酸化防止剤;2-3-t-ブチル-5-メチル-2-ヒドロキシフェニル-5-クロロベンゾトリアゾール、アルコキシベンゾフェノン類等の紫外線吸収剤;ポリアクリル酸ナトリウム等の凝集防止剤;マロン酸、アジピン酸、イタコン酸、シトラコン酸、フマル酸、メサコン酸、2-アミノエタノール、3-アミノ-1-プロパノール、5-アミノ-1-ペンタノール、3-アミノ-1,2-プロパンジオール、2-アミノ-1,3-プロパンジオール、4-アミノ-1,2-ブタンジオール等の残渣改善剤;こはく酸モノ2-メタアクリロイロキシエチル、フタル酸モノ2-メタアクリロイロキシエチル、ω-カルボキシポリカプロラクトンモノメタアクリレート等の現像性改善剤;特開2008-242078号公報等に開示されている反応性官能基を有するシロキサンオリゴマー等を挙げることができる。本発明の着色組成物は、適宜の方法により調製することができ、その調製方法としては、例えば、特開2008-58642号公報、特開2010-132874号公報等に開示されている方法を挙げることができる。着色剤として本着色剤等と顔料の両方を使用する場合、特開2010-132874号公報に開示されているように、本着色剤等を含む染料溶液を第1のフィルタに通した後、第1のフィルタを通過した染料溶液を、別途調製した顔料分散液等と混合し、得られた着色組成物を第2のフィルタに通すことにより調製する方法が好ましい。また、本着色剤等を含む染料と、上記B~C成分、並びに必要に応じて上記D成分及び添加剤成分をE溶媒に溶解し、得られた溶液を第1のフィルタに通した後、第1のフィルタを通過した溶液を、別途調製した顔料分散液と混合し、得られた着色組成物を第2のフィルタに通すことにより調製する方法も好ましい。また、本着色剤等を含む染料溶液を第1のフィルタに通した後、第1のフィルタを通過した染料溶液と、上記B~C成分、並びに必要に応じて上記D~E成分及び添加剤成分を混合溶解し、得られた溶液を第2のフィルタに通し、更に第2のフィルタを通過した溶液を、別途調製した顔料分散液と混合し、得られた着色組成物を第3のフィルタに通すことにより調製する方法も好ましい。カラーフィルタ及びその製造方法本発明のカラーフィルタは、本着色剤を含有する着色層を備えるものである。カラーフィルタを製造する方法としては、第一に次の方法が挙げられる。まず、基板の表面上に、必要に応じて、画素を形成する部分を区画するように遮光層ブラックマトリックスを形成する。次いで、この基板上に、例えば、本着色剤を含有する青色の感放射線性組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、青色の画素パターンが所定の配列で配置された画素アレイを形成する。次いで、緑色又は赤色の各着色感放射線性組成物を用い、上記と同様にして、各着色感放射線性組成物の塗布、プレベーク、露光、現像及びポストベークを行って、緑色の画素アレイ及び赤色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。また、ブラックマトリックスは、スパッタや蒸着により成膜したクロム等の金属薄膜を、フォトリソグラフィー法を利用して所望のパターンとすることにより形成することができるが、黒色の着色剤が分散された着色感放射線性組成物を用いて、上記画素の形成の場合と同様にして形成することもできる。本発明の着色組成物は、かかるブラックトリックスの形成にも好適に使用することができる。カラーフィルタを形成する際に使用される基板としては、例えば、ガラス、シリコン、ポリカーボネート、ポリエステル、芳香族ポリアミド、ポリアミドイミド、ポリイミド等を挙げることができる。また、これらの基板には、所望により、シランカップリング剤等による薬品処理、プラズマ処理、イオンプレーティング、スパッタリング、気相反応法、真空蒸着等の適宜の前処理を施しておくこともできる。着色感放射線性組成物を基板に塗布する際には、スプレー法、ロールコート法、回転塗布法スピンコート法、スリットダイ塗布法、バー塗布法等の適宜の塗布法を採用することができるが、特に、スピンコート法、スリットダイ塗布法を採用することが好ましい。プレベークは、通常、減圧乾燥と加熱乾燥を組み合わせて行われる。減圧乾燥は、通常50~200Paに到達するまで行う。また、加熱乾燥の条件は、通常70~110°Cで1~10分程度である。塗布厚さは、乾燥後の膜厚として、通常、0.6~8.0μm、好ましくは1.2~5.0μmである。画素及び/又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、YAGレーザー、XeClエキシマーレーザー、窒素レーザー等のレーザー光源等を挙げることができるが、波長が190~450nmの範囲にある放射線が好ましい。放射線の露光量は、一般的には10~10,000J/m2が好ましい。また、上記アルカリ現像液としては、例えば、炭酸ナトリウム、水酸化ナトリウム、水酸化カリウム、テトラメチルアンモニウムハイドロオキサイド、コリン、1,8-ジアザビシクロ-[5.4.0]-7-ウンデセン、1,5-ジアザビシクロ-[4.3.0]-5-ノネン等の水溶液が好ましい。上記アルカリ現像液には、例えばメタノール、エタノール等の水溶性有機溶剤や界面活性剤等を適量添加することもできる。なお、アルカリ現像後は、通常、水洗する。現像処理法としては、シャワー現像法、スプレー現像法、ディップ浸漬現像法、パドル液盛り現像法等を適用することができる。現像条件は、常温で5~300秒が好ましい。ポストベークの条件は、通常120~280°Cで10~60分程度であるが、本着色剤の耐熱性の点から、ポストベークの温度は、好ましくは240°C以下、特に好ましくは230°C以下である。このようにして形成された画素の膜厚は、通常0.5~5.0μm、好ましくは1.0~3.0μmである。また、カラーフィルタを製造する第二の方法として、特開平7-318723号公報、特開2000-310706号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、本着色剤を含有する青色の着色組成物の液状組成物を、インクジェット装置により吐出したのち、プレベークを行って溶媒を蒸発させる。次いで、この塗膜を必要に応じて露光したのち、ポストベークすることにより硬化させ、青色の画素パターンを形成する。次いで、緑色又は赤色の各着色組成物を用い、上記と同様にして、緑色の画素パターン及び赤色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されないなお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサーブラックスペーサーとすることもできる。この場合、黒色の着色剤が分散された着色感放射線性組成物が用いられるが、本発明の着色組成物は、かかるブラックスペーサーの形成にも好適に使用することができる。このようにして得られる本発明のカラーフィルタは、輝度及び色純度が極めて高いため、カラー液晶表示素子、カラー撮像管素子、カラーセンサー、有機EL表示素子、電子ペーパー等に極めて有用である。表示素子本発明の表示素子は、本発明のカラーフィルタを具備するものである。表示素子としては、カラー液晶表示素子、有機EL表示素子、電子ペーパー等を挙げることができる。本発明のカラーフィルタを具備するカラー液晶表示素子は、適宜の構造をとることができる。例えば、カラーフィルタを、薄膜トランジスターTFTが配置された駆動用基板とは別の基板上に形成して、駆動用基板とカラーフィルタを形成した基板とが、液晶層を介して対向した構造をとることができ、さらに薄膜トランジスターTFTが配置された駆動用基板の表面上にカラーフィルタを形成した基板と、ITO錫をドープした酸化インジュウム電極を形成した基板とが、液晶層を介して対向した構造をとることもできる。後者の構造は、開口率を格段に向上させることができ、明るく高精細な液晶表示素子が得られるという利点を有する。本発明のカラーフィルタを具備するカラー液晶表示素子は、冷陰極蛍光管CCFL:ColdCathodeFluorescentLampの他、白色LEDを光源とするバックライトユニットを具備することができる。白色LEDとしては、例えば、独立したスペクトルを有する赤色LEDと緑色LEDと青色LEDを用いて白色光を得る白色LED、赤色LEDと緑色LEDと青色LEDを組み合わせて混色により白色光を得る白色LED、青色LEDと赤色LEDと緑色蛍光体を組み合わせて混色により白色光を得る白色LED、青色LEDと赤色発光蛍光体と緑色発光蛍光体を組み合わせて混色により白色光を得る白色LED、青色LEDとYAG系蛍光体の混色により白色光を得る白色LED、青色LEDと橙色発光蛍光体と緑色発光蛍光体を組み合わせて混色により白色光を得る白色LED、紫外線LEDと赤色発光蛍光体と緑色発光蛍光体と青色発光蛍光体を組み合わせて混色により白色光を得る白色LED等を挙げることができる。本発明のカラーフィルタを具備するカラー液晶表示素子には、TNTwistedNematic型、STNSuperTwistedNematic型、IPSIn-PlanesSwitching型、VAVerticalAlignment型、OCBOpticallyCompensatedBirefringence型等の適宜の液晶モードが適用できる。また、本発明のカラーフィルタを具備する有機EL表示素子は、適宜の構造を採ることが可能であり、例えば、特開平11-307242号公報に開示されている構造を挙げることができる。また、本発明のカラーフィルタを具備する電子ペーパーは、適宜の構造を採ることが可能であり、例えば、特開2007-41169号公報に開示されている構造を挙げることができる。以下、実施例を挙げて、本発明の実施の形態をさらに具体的に説明する。但し、本発明は、下記実施例に限定されるものではない。<本着色剤の合成及び評価>1.本着色剤の合成着色剤合成例1攪拌子を投入したスクリュー管に、C.I.ベーシックブルー7上記化合物群cの化合物c2のCl塩1.4g2.72mmol、トリフルオロメタンスルホン酸カリウム和光純薬社製0.768g4.08mmol、クロロホルム20mL及び水10mLを加え、室温で7時間攪拌した。水層を分離除去後、有機層を2回水洗し減圧下で濃縮し、更に得られた固体を減圧乾燥することにより、青黒い固体1.70gを得た収率80.2。これを化合物Aとする。化合物Aの1H-NMR溶剤:重水素化クロロホルムスペクトルは以下の通りであり、目的の化合物であることが確認された。1H-NMR:δ825718751675665360355146130着色剤合成例2着色剤合成例1においてトリフルオロメタンスルホン酸カリウムに代えてノナフルオロブタンスルホン酸カリウム和光純薬社製を用いた以外は、着色剤合成例1と同様にして着色剤を合成し、1H-NMR溶剤:重水素化クロロホルム測定により、目的の化合物であることを確認した。これを化合物Bとする。化合物Bの1H-NMRスペクトルは以下の通りである。1H-NMR:δ826715755675665360355147130着色剤合成例3着色剤合成例1においてトリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。これを化合物Cとする。化合物Cの1H-NMRスペクトルは以下の通りである。1H-NMR:δ801716752675668619355145130着色剤合成例4着色剤合成例1においてC.I.ベーシックブルー7に代えてC.I.ベーシックブルー11上記化合物群cの化合物c4のCl塩を用いた以外は、着色剤合成例1と同様にして着色剤を合成し、1H-NMR溶剤:重水素化クロロホルム測定により、目的の化合物であることを確認した。着色剤合成例5着色剤合成例1においてC.I.ベーシックブルー7に代えてC.I.ベーシックバイオレット16上記化合物群eの化合物e2のCl塩を用いた以外は、着色剤合成例1と同様にして着色剤を合成し、1H-NMR溶剤:重水素化クロロホルム測定により、目的の化合物であることを確認した。着色剤合成例6着色剤合成例1においてC.I.ベーシックブルー7に代えてC.I.ベーシックブルー41上記化合物群fの化合物f13のメタン硫酸塩を用いた以外は、着色剤合成例1と同様にして着色剤を合成し、1H-NMR溶剤:重水素化クロロホルム測定により、目的の化合物であることを確認した。着色剤合成例7着色剤合成例1においてC.I.ベーシックブルー7に代えてC.I.ベーシックブルー3上記化合物群iの化合物i4のCl塩を用いた以外は、着色剤合成例1と同様にして着色剤を合成し、1H-NMR溶剤:重水素化クロロホルム測定により、目的の化合物であることを確認した。着色剤合成例8着色剤合成例1においてC.I.ベーシックブルー7に代えてC.I.ベーシックブルー22上記化合物群jの化合物j1のCl塩を用いた以外は、着色剤合成例1と同様にして着色剤を合成し、1H-NMR溶剤:重水素化クロロホルム測定により、目的の化合物であることを確認した。着色剤合成例9着色剤合成例1において、C.I.ベーシックブルー7に代えてC.I.ベーシックレッド13上記化合物群eの化合物e1のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。着色剤合成例10着色剤合成例1において、C.I.ベーシックブルー7に代えてC.I.ベーシックイエロー25上記化合物群fの化合物f1のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。着色剤合成例11着色剤合成例1において、C.I.ベーシックブルー7に代えてC.I.ベーシックイエロー2上記化合物群hの化合物h2のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。着色剤合成例12着色剤合成例1において、C.I.ベーシックブルー7に代えてC.I.ベーシックレッド2上記化合物群iの化合物i1のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。着色剤合成例13着色剤合成例1において、C.I.ベーシックブルー7に代えてC.I.ベーシックオレンジ24上記化合物群gの化合物g3のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。着色剤合成例14着色剤合成例1においてC.I.ベーシックブルー7に代えてC.I.ベーシックイエロー21上記化合物群eの化合物e9のCl塩を、トリフルオロメタンスルホン酸カリウムに代えてビストリフルオロメタンスルホニルイミドカリウムを用いた以外は、着色剤合成例1と同様にして着色剤を合成し、1H-NMR溶剤:重水素化クロロホルム測定により、目的の化合物であることを確認した。これを化合物Eとする。化合物Eの1H-NMRスペクトルは以下の通りである。1H-NMR:δ8787707677287576245193893663011881821522.本着色剤の評価着色剤合成例1で得られた化合物Aは、シクロヘキサノンに10質量以上溶解し、その溶液は青色を呈した。着色剤合成例2~14で得られた着色剤は、いずれもシクロヘキサノンに10質量以上溶解した。また、着色剤合成例1~14で得られた着色剤の、熱重量-示差熱同時測定分析に基づく5質量減少温度は、いずれも250°C以上であった。一方、C.I.ベーシックブルー7、C.I.ベーシックブルー11、C.I.ベーシックバイオレット16、C.I.ベーシックブルー41、C.I.ベーシックブルー3、C.I.ベーシックブルー22、C.I.ベーシックレッド13、C.I.ベーシックイエロー25、C.I.ベーシックイエロー2、C.I.ベーシックレッド2、C.I.ベーシックオレンジ24及びC.I.ベーシックイエロー21の、熱重量-示差熱同時測定分析に基づく5質量減少温度は、いずれも200°C未満であった。<顔料分散液の調製>調製例1着色剤としてC.I.ピグメントブルー15:6を15質量部、分散剤としてBYK-LPN21116ビックケミーBYK社製12.5質量部固形分濃度=40質量、溶媒としてプロピレングリコールモノメチルエーテルアセテート72.5質量部を用いて、ビーズミルにより処理して、顔料分散液A-1を調製した。調製例2着色剤としてC.I.ピグメントブルー15:6に代えてC.I.ピグメントバイオレット23を使用した以外は、調製例1と同様にして、顔料分散液A-2を調製した。調製例3着色剤としてC.I.ピグメントブルー15:6に代えてC.I.ピグメントグリーン58を使用した以外は、調製例1と同様にして、顔料分散液A-3を調製した。調製例4着色剤としてC.I.ピグメントブルー15:6に代えてC.I.ピグメントイエロー150を使用した以外は、調製例1と同様にして、顔料分散液A-4を調製した。<染料溶液の調製>調製例5着色剤として化合物Aを5質量部、溶媒としてプロピレングリコールモノメチルエーテルアセテート95質量部を混合し、染料溶液Aを調製した。調製例6着色剤として化合物Bを5質量部、溶媒としてプロピレングリコールモノメチルエーテルアセテート95質量部を混合し、染料溶液Bを調製した。調製例7着色剤として化合物Cを5質量部、溶媒としてプロピレングリコールモノメチルエーテルアセテート95質量部を混合し、染料溶液Cを調製した。調製例8着色剤としてC.I.ベーシックブルー7を5質量部、溶媒としてプロピレングリコールモノメチルエーテル95質量部を混合し、染料溶液Dを調製した。調製例9着色剤として化合物Eを5質量部、溶媒としてプロピレングリコールモノメチルエーテルアセテート95質量部を混合し、染料溶液Eを調製した。調製例10着色剤としてC.I.ベーシックイエロー21を5質量部、溶媒としてプロピレングリコールモノメチルエーテルアセテート95質量部を混合し、染料溶液Fを調製した。<バインダー樹脂の合成>冷却管と攪拌機を備えたフラスコに、プロピレングリコールモノメチルエーテルアセテート100質量部を仕込んで窒素置換した。80°Cに加熱して、同温度で、プロピレングリコールモノメチルエーテルアセテート100質量部、メタクリル酸20質量部、スチレン10質量部、ベンジルメタクリレート5質量部、2-ヒドロキシエチルメタクリレート15質量部、2-エチルヘキシルメタクリレート23質量部、N-フェニルマレイミド12質量部、こはく酸モノ2-アクリロイロキシエチル15質量部及び2,2-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=12,200、Mn=6,500であった。このバインダー樹脂をバインダー樹脂B1とする。<着色組成物の調製及び評価>実施例1顔料分散液A-113.6質量部、染料溶液Aを27.2質量部、バインダー樹脂としてバインダー樹脂B1溶液16.1質量部、架橋剤として東亞合成株式会社製M-402ジペンタエリスリトールヘキサアクリレートとジペンタエリスリトールペンタアクリレートの混合物5.5質量部と株式会社三和ケミカル製MW-30N,N,N,N,N,N-ヘキサメトキシメチルメラミンが主成分、重量平均重合度1.32.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR1を調製した。着色組成物CR1を、ガラス基板上に、スピンコーターを用いて塗布した後、80°Cのホットプレートで10分間プレベークを行って塗膜を形成した。スピンコーターの回転数を変えて同様の操作により、膜厚の異なる3枚の塗膜を形成した。次いで、これらの基板を室温に冷却したのち、高圧水銀ランプを用い、フォトマスクを介さずに、各塗膜に365nm、405nm及び436nmの各波長を含む放射線を2,000J/m2の露光量で露光した。その後、これらの基板に対して、23°Cの0.04質量水酸化カリウム水溶液からなる現像液を現像圧1kgf/cm2ノズル径1mmで吐出することにより、90秒間シャワー現像を行った。その後、この基板を超純水で洗浄し、風乾した後、更に230°Cのクリーンオーブン内で30分間ポストベークを行うことにより、評価用硬化膜を形成した。得られた3枚の硬化膜について、カラーアナライザー大塚電子株製MCPD2000を用い、C光源、2度視野にて、CIE表色系における色度座標値x,y及び刺激値Yを測定した。また、得られた硬化膜の膜厚を、KLA-Tencor製アルファステップIQを用いて測定した。測定結果より、色度座標値y=0.080での色度座標値x、刺激値Y及び膜厚を求めた。評価結果を表1に示す。刺激値Yが大きいほど光透過率輝度が高く、膜厚が薄いほど着色力が高いことを示す。硬化膜が形成された基板を2枚の偏向板で挟み、背面側から蛍光灯波長範囲380~780nmで照射しつつ前面側の偏向板を回転させ、輝度計LS-100ミノルタ株製により透過する光強度の最大値と最小値を測定した。そして、各々の硬化膜について、最大値を最小値で除した値をコントラスト比とした。測定結果より、色度座標値y=0.080でのコントラスト比を求めた。評価結果を表1に示す。実施例2顔料分散液A-115.5質量部、染料溶液Bを24.3質量部、バインダー樹脂としてバインダー樹脂B1溶液16.1質量部、架橋剤として東亞合成株式会社製M-402ジペンタエリスリトールヘキサアクリレートとジペンタエリスリトールペンタアクリレートの混合物5.5質量部と株式会社三和ケミカル製MW-30N,N,N,N,N,N-ヘキサメトキシメチルメラミンが主成分、重量平均重合度1.32.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR2を調製した。着色組成物CR1に代えて着色組成物CR2を用いた以外は、実施例1と同様にして評価を行った。評価結果を表1に示す。実施例3顔料分散液A-112.5質量部、染料溶液Cを28.3質量部、バインダー樹脂としてバインダー樹脂B1溶液16.1質量部、架橋剤として東亞合成株式会社製M-402ジペンタエリスリトールヘキサアクリレートとジペンタエリスリトールペンタアクリレートの混合物5.5質量部と株式会社三和ケミカル製MW-30N,N,N,N,N,N-ヘキサメトキシメチルメラミンが主成分、重量平均重合度1.32.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR3を調製した。着色組成物CR1に代えて着色組成物CR3を用いた以外は、実施例1と同様にして評価を行った。評価結果を表1に示す。比較例1顔料分散液A-118.1質量部、顔料分散液A-24.5質量部、バインダー樹脂としてバインダー樹脂B1溶液16.1質量部、架橋剤として東亞合成株式会社製M-402を5.5質量部と株式会社三和ケミカル製MW-30を2.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR4を調製した。着色組成物CR1に代えて着色組成物CR4を用いた以外は、実施例1と同様にして評価を行った。評価結果を表1に示す。比較例2顔料分散液A-118.1質量部、染料溶液Dを24.2質量部、バインダー樹脂としてバインダー樹脂B1溶液16.1質量部、架橋剤として東亞合成株式会社製M-402を5.5質量部と株式会社三和ケミカル製MW-30を2.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR5を調製した。着色組成物CR1に代えて着色組成物CR5を用いた以外は、実施例1と同様にして評価を行った。評価結果を表1に示す。実施例4顔料分散液A-312.3質量部、染料溶液Eを31.3質量部、バインダー樹脂としてバインダー樹脂B1溶液16.1質量部、架橋剤として東亞合成株式会社製M-402を5.5質量部と株式会社三和ケミカル製MW-30を2.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR6を調製した。着色組成物CR1に代えて着色組成物CR6を用いた以外は、実施例1と同様にして評価を行った。但しこの時、色度座標値y=0.590での色度座標値x、刺激値Y、膜厚及びコントラスト比を求めた。評価結果を表1に示す。比較例3顔料分散液A-312.1質量部、顔料分散液A-432.5質量部、バインダー樹脂としてバインダー樹脂B1溶液16.1質量部、架橋剤として東亞合成株式会社製M-402を5.5質量部と株式会社三和ケミカル製MW-30を2.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR7を調製した。着色組成物CR6に代えて着色組成物CR7を用いた以外は、実施例4と同様にして評価を行った。評価結果を表1に示す。比較例4顔料分散液A-312.1質量部、染料溶液Fを30.2質量部、バインダー樹脂としてバインダー樹脂B1溶液16.1質量部、架橋剤として東亞合成株式会社製M-402を5.5質量部と株式会社三和ケミカル製MW-30を2.4質量部、光重合開始剤として2-ベンジル-2-ジメチルアミノ-1-4-モルフォリノフェニルブタン-1-オンチバスペシャルティーケミカルズ社製、商品名IRGACURE3692.2質量部、及び溶剤としてプロピレングリコールモノメチルエーテルアセテートを混合して、固形分濃度20質量の着色組成物CR8を調製した。着色組成物CR6に代えて着色組成物CR8を用いた以外は、実施例4と同様にして評価を行った。評価結果を表1に示す。表1において、B15:6とはC.I.ピグメントブルー15:6を、G58とはC.I.ピグメントグリーン58を、V23とはC.I.ピグメントバイオレット23、BB-7はC.I.ベーシックブルー7を、Y150とはC.I.ピグメントイエロー150を、BY-21とはC.I.ベーシックイエロー21をそれぞれ意味する。"